(57)【要約】 【課題】  難燃剤を用いなくとも、難燃性に優れる換気扇用フィルター材を提供する。【解決手段】  この換気扇用フィルター材１は、芯鞘型複合短繊維を構成繊維とする短繊維不織布からなる。芯鞘型複合短繊維は、鞘部が低融点重合体で芯部が高融点重合体で形成されている。低融点重合体としては低融点ポリエステルが、高融点重合体としては高融点ポリエステルが好適である。芯鞘型複合短繊維中、鞘部は５０質量％以上であるのが好ましい。また、芯鞘型複合短繊維の繊維長は、１０〜１００ｍｍであるのが好ましい。短繊維不織布中に、低融点重合体は３０質量％以上含有されている。また、芯鞘型複合短繊維相互間は絡合されていると共に、低融点重合体の融着によって結合されている。短繊維不織布中には、芯鞘型複合短繊維の他に、異種の短繊維が構成繊維として含有されていてもよい。【選択図】  図１
0003167450.tif 000002
【実用新案登録請求の範囲】
【請求項１】
鞘部が低融点重合体で芯部が高融点重合体で形成されている芯鞘型複合短繊維を構成繊維とし、難燃剤及び難燃性繊維のいずれをも含有しない短繊維不織布よりなる換気扇用フィルター材であって、該短繊維不織布中に該低融点重合体は３０質量％以上含有されており、かつ、該芯鞘型複合短繊維相互間は絡合されていると共に、該低融点重合体の融着によって結合されていることを特徴とする換気扇用フィルター材。
【請求項２】
低融点重合体が３７．５質量％以上含有されている請求項１記載の換気扇用フィルター材。
【請求項３】
鞘部が低融点ポリエステルで芯部が高融点ポリエステルで形成されている芯鞘型複合短繊維を用いる請求項１記載の換気扇用フィルター材。
【請求項４】
芯鞘型複合短繊維中の鞘部が、５０質量％以上である請求項１記載の換気扇用フィルター材。
【請求項５】
芯鞘型複合短繊維の繊維長が、１０〜１００ｍｍである請求項１記載の換気扇用フィルター材。
【考案の詳細な説明】
【技術分野】
【０００１】
本考案は、台所や調理場等で用いられている換気扇の、主として吸気口側に取り付ける換気扇用フィルター材に関するものである。なお、本考案で言う換気扇用フィルター材とは、換気扇に取り付けられるものを意味しており、例えば、レンジフード用フィルター材をも包含するものである。
【背景技術】
【０００２】
従来より、換気扇に取り付けられるフィルター材としては、比較的粗目の短繊維不織布が用いられている。短繊維不織布は、ポリエステル短繊維等の合成短繊維よりなるものであるため、炎が近づくと燃えやすく、火災の原因になることがあった。
【０００３】
このため、難燃性の短繊維不織布を用いることが行われている。難燃性の短繊維不織布としては、短繊維自体にリン系難燃剤を練り込んだもの（特許文献１）、短繊維相互間を結合するバインダー樹脂中に、難燃性を発揮する金属水酸化物を含有させたもの（特許文献２）が知られている。しかしながら、いずれも難燃剤を用いたものであり、これらの化合物は環境に悪影響を与えるという点で問題視されている。
【０００４】
【特許文献１】特開平７−１９７３１９号公報
【特許文献２】特開平９−２３４３１６号公報
【考案の開示】
【考案が解決しようとする課題】
【０００５】
そこで、本考案の課題は、難燃剤を用いずに、換気扇用フィルター材として使用される短繊維不織布に難燃性を与えることにある。
【課題を解決するための手段】
【０００６】
本考案は、上記した課題を解決したものであり、短繊維不織布中に一定量以上の低融点重合体を混入させることにより、短繊維不織布が燃えにくくしたものである。すなわち、本考案は、鞘部が低融点重合体で芯部が高融点重合体で形成されている芯鞘型複合短繊維を構成繊維とし、難燃剤及び難燃性繊維のいずれをも含有しない短繊維不織布よりなる換気扇用フィルター材であって、該短繊維不織布中に該低融点重合体は３０質量％以上含有されており、かつ、該芯鞘型複合短繊維相互間は絡合されていると共に、該低融点重合体の融着によって結合されていることを特徴とする換気扇用フィルター材に関するものである。
【０００７】
本考案に係る換気扇用フィルター材は、鞘部が低融点重合体で芯部が高融点重合体で形成されている芯鞘型複合短繊維を構成繊維とする短繊維不織布よりなるものである。鞘部を形成している低融点重合体と、芯部を形成している高融点重合体との組み合わせとしては、ポリエチレン／ポリプロピレン、低融点ポリエステル／高融点ポリエステル、ポリオレフィン／高融点ポリエステル等を挙げることができる。また、鞘部と芯部の質量比は、鞘部：芯部＝３０〜７０：７０〜３０程度である。本考案においては、低融点重合体の含有量をなるべく多くするのが好ましいので、鞘部：芯部＝５０以上：５０未満であるのがより好ましい。
【０００８】
本考案で用いる不織布の構成繊維は、短繊維である。短繊維とは、紡績しうる程度の繊維長を持つもののことを意味し、一般的に、１０〜１００ｍｍ程度である。たとえば、連続繊維である長繊維を使用すると、火炎が近づいたとき、繊維軸方向に延焼が生じやすくなるので、好ましくない。
【０００９】
本考案における短繊維不織布は、構成繊維として芯鞘型複合短繊維１００質量％からなるものであってもよいし、構成繊維として芯鞘型複合短繊維の他に異種の短繊維が混合されていてもよい。異種の短繊維としては、単相のポリオレフィン短繊維やポリエステル短繊維が用いられる。しかしながら、本考案においては、芯鞘型複合短繊維中の低融点重合体が、短繊維不織布全体の質量に対して、３０質量％以上、特に好ましくは３７．５質量％以上含有されている必要がある。低融点重合体が３０質量％未満であると、火炎が近づいたとき、その箇所がドロップアウトしにくく、延焼が生じやすくなるので、好ましくない。また、本考案における短繊維不織布の目付は、３０〜７０ｇ／ｍ2程度である。
【００１０】
また、本考案における短繊維不織布は、芯鞘型複合短繊維等の構成繊維相互間が公知の手段で絡合されて、所定の形状を保持している。絡合手段しては、従来公知の水流絡合法やニードルパンチ法等が挙げられる。さらに、絡合手段を採用すると共に、絡合している芯鞘型複合短繊維等の構成繊維相互間は、鞘部を形成している低融点重合体で、融着されている。この融着も、短繊維不織布に所定の形状を保持させるためである。低融点重合体による融着は、低融点重合体が溶融又は軟化する温度で加熱処理することによって行われる。加熱処理としては、従来公知の方法が用いられ、たとえばオーブンを用いる方法、キャンドライヤーを用いる方法又はサクションドラムを用いる方法が挙げられる。
【００１１】
本考案に係る短繊維不織布よりなる換気扇用フィルター材は、たとえば、以下のような方法で製造することができる。すなわち、カード法により、芯鞘型複合短繊維を含む構成繊維を開繊し、繊維ウェブを作成する。この繊維ウェブに、水流絡合法又はニードルパンチ法を適用し、構成繊維相互間を絡合させる。水流絡合法としては、従来公知の方法が用いられる。具体的には、孔径０．０５〜０．５ｍｍのオリフィスが０．５〜１．５ｍｍの間隔で列をなして設けられたノズルダイを用い、このオレフィスから水圧３〜４０ＭＰａ（より好ましくは５〜１８ＭＰａ）で水流を噴射し、この水流を繊維ウェブに衝突させるという方法である。また、ニードルパンチ法も従来公知の方法が用いられ、多数の刺付き針で繊維ウェブを何度も突き刺して、構成繊維相互間を絡合させる方法である。その後、低融点重合体が溶融又は軟化する温度で、加熱処理を行えば、本考案に係る短繊維不織布よりなる換気扇用フィルター材を容易に得ることができる。
【００１２】
本考案に係る換気扇用フィルター材１は、換気扇（レンジフードを含む）の吸気口に、マグネットや面ファスナー等で取り付けられて使用される。また、換気扇用フィルター枠２の内面に、換気扇用フィルター材１を装着して使用することもできる。
【考案の効果】
【００１３】
本考案に係る換気扇用フィルター材は、構成繊維が長繊維ではなく短繊維よりなる短繊維不織布であるので、火炎が近づいたとき、繊維の軸方向に伝わって火炎が延焼しにくくなる。しかも、本考案に係る換気扇用フィルター材は、低融点重合体を３０質量％以上含有しているので、この低融点重合体が溶融又は軟化して、火炎が近づいた箇所で、容易にドロップアウトする。したがって、火炎による延焼を防止しうるという効果を奏する。
【００１４】
さらに、本発明に係る換気扇用フィルター材は、ハロゲン系やリン系の難燃剤を用いなくてよいので、環境に悪影響を与えることも少ないという効果をも奏する。
【実施例】
【００１５】
実施例１
以下の芯鞘型複合短繊維（１）５０質量％、芯鞘型複合短繊維（２）３０質量％及び芯鞘型複合短繊維（３）２０質量％を混合して、カード法で開繊し、目付５０ｇ／ｍ2の繊維ウェブを得た。この繊維ウェブに、水流絡合処理を施した後、１３０℃で加熱処理を施して、短繊維不織布を得た。
［芯鞘型複合短繊維（１）］
鞘部；  融点１１０℃の低融点ポリエステル
芯部；  融点２６４℃の高融点ポリエステル
芯鞘比；芯：鞘＝５０：５０（質量比）
繊度；  ４．４デシテックス
繊維長；５１ｍｍ
［芯鞘型複合短繊維（２）］
芯鞘型複合短繊維（１）において、繊度のみを２．２デシテックスを変更したもの。
［芯鞘型複合短繊維（３）］
芯鞘型複合短繊維（１）において、繊度のみを６．６デシテックスを変更したもの。
【００１６】
実施例２
実施例１で用いた芯鞘型複合短繊維（１）７５質量％と、以下の単相短繊維（１）２５質量％を混合して、カード法で開繊し、目付３２ｇ／ｍ2の繊維ウェブを得た。この繊維ウェブに、実施例１と同一の方法で処理を施して短繊維不織布を得た。
［単相短繊維（１）］
素材；  融点２６５℃の高融点ポリエステル
繊度；  ３．３デシテックス
繊維長；５１ｍｍ
【００１７】
実施例３
実施例１で用いた芯鞘型複合短繊維（２）１００質量％を、カード法で開繊し、目付４０ｇ／ｍ2の繊維ウェブを得た。この繊維ウェブに、水流絡合処理を施した後、１３０℃で加熱処理を施して、短繊維不織布を得た。
【００１８】
比較例１
実施例１で用いた芯鞘型複合短繊維（１）５０質量％と、実施例２で用いた単相短繊維（１）５０質量％を混合して、カード法で開繊し、目付３２ｇ／ｍ2の繊維ウェブを得た。この繊維ウェブに、実施例１と同一の方法で処理を施して短繊維不織布を得た。
【００１９】
比較例２
実施例１で用いた芯鞘型複合短繊維（１）２５質量％と、実施例２で用いた単相短繊維（１）７５質量％を混合して、カード法で開繊し、目付３２ｇ／ｍ2の繊維ウェブを得た。この繊維ウェブに、実施例１と同一の方法で処理を施して短繊維不織布を得た。
【００２０】
比較例３
以下の芯鞘型複合長繊維（１）が集積されてなるスパンボンド不織布（ユニチカ社製「エルベスＴ１００３ＷＤＯ」）を得た。
［芯鞘型複合長繊維（１）］
鞘部；  融点１３０℃のポリエチレン
芯部；  融点２６５℃の高融点ポリエステル
芯鞘比；芯：鞘＝５０：５０（質量比）
繊維長；連続
【００２１】
実施例１〜３及び比較例１〜３に係る方法で得られた各不織布は、以下のようなものである。すなわち、実施例１〜３及び比較例１、２に係る方法で得られた短繊維不織布は、構成繊維である短繊維相互間が水流絡合処理によって絡合しており、かつ、芯鞘型複合短繊維中の低融点ポリエステルの融着によって構成繊維相互間が結合されているものである。また、比較例３に係る長繊維不織布は、構成繊維が短繊維ではなく長繊維（連続繊維）となっているものである。
【００２２】
実施例１〜３及び比較例１〜３に係る方法で得られた各不織布が、難燃性の換気扇用フィルター材として適しているか否かを検討するため、以下の方法で燃焼性の試験を行ったところ、実施例１〜３に係る方法で得られた短繊維不織布は「合格」の評価であったが、比較例１〜３に係る方法で得られた不織布は「不合格」の評価であった。
［燃焼性］
ＪＩＳ  Ｌ  １０９１に記載された「繊維製品の燃焼性試験方法」に準拠して、燃焼性の試験を行い、「合格」又は「不合格」の判定を行った。
【００２３】
比較例１〜３に係る不織布が「不合格」となった理由は、以下のとおりである。比較例１に係る短繊維不織布は、不織布中の低融点ポリエステルの含有量が２５質量％となっているため、火炎が近づいたときにドロップアウトしにくく、延焼しやすいものであり、燃焼性が「不合格」と判定された。比較例２に係る短繊維不織布も、低融点ポリエステルの含有量が１２．５質量％と少なくなっているので、燃焼性が「不合格」と判定された。比較例３に係る不織布は、長繊維（連続繊維）を構成繊維とするため、火炎が近づいたときに、長繊維の繊維軸方向に沿って延焼しやすく、燃焼性が「不合格」と判定された。
【図面の簡単な説明】
【００２４】
【図１】本考案に係る換気扇用フィルター材が、換気扇用フィルター枠に装着された状態を示した模式的斜視図である。
【符号の説明】
【００２５】
１    換気扇用フィルター材
２    換気扇用フィルター枠
【図１】
0003167450.tif 000003